(57)【要約】【課題】  アキシャルギャップ型のキャンドモータにて金属製キャンプレートに生ずる渦電流による損失発生を防止すること。【解決手段】  軸１０及び軸受４０を介して回転するロータ１２と、前記軸１０方向に前記ロータ１２とエアギャップＡＧを介して配置され当該ロータ１２を回転させるステータ部１４と、このステータ部１４を保持するハウジング１６と、前記ロータ１２に対象物質を案内すると共に当該ロータ１２及び対象物質を覆うケーシング１８と、当該ハウジング１６と前記ケーシング１８との間を遮断するキャンプレート２０とを備えると共に、前記キャンプレート２０を、前記軸１０を通す中空を有する円形状の平板とし、当該平板を、非導電性材料で構成した。【選択図】図１
2013115847.tif 000002
【特許請求の範囲】
【請求項１】
軸及び軸受を介して回転するロータと、
前記軸方向に前記ロータとエアギャップを介して配置され当該ロータを回転させるステータ部と、
このステータ部を保持するハウジングと、
前記ロータに対象物質を案内すると共に当該ロータ及び対象物質を覆うケーシングと、
当該ハウジングと前記ケーシングとの間を遮断するキャンプレートとを備えたアキシャルギャップ型キャンドモータにおいて、
前記キャンプレートを、前記軸を通す中空を有する円形状の平板とし、当該平板を、非導電性材料で構成した、
ことを特徴とするアキシャルギャップ型キャンドモータ。
【請求項２】
前記非導電性材料を、PEEK、PPS又はPTFEとしたことを特徴とする請求項１記載のアキシャルギャップ型キャンドモータ。
【請求項３】
前記キャンプレートを、前記中空に接する内周側と、外周とで密閉固定した、ことを特徴とする請求項１又は２記載のアキシャルギャップ型キャンドモータ。
【発明の詳細な説明】
【技術分野】
【０００１】
本発明は、キャンドモータに関し、特に、軸方向（アキシャル方向）に空隙（エアギャップ）を有するアキシャルギャップ型キャンドモータ関する。
【背景技術】
【０００２】
キャンドモータは、モータの動力伝達部となる回転子や固定子側をキャン（缶）で覆い密閉している。これにより、キャンドモータを有するポンプ等は、回転軸のシール部分が必要なく、外部に取扱液が漏れないようにすることができる。このようなキャンとして、固定子と回転子との空隙の方向等に応じて筒型やプレート型があり、キャンは、回転子側に充填される対象物質が固定子側に浸透・浸漬しないように遮断する。
そして、このキャンを金属製とすると、固定子からの磁束に応じて金属キャンの面に渦電流が生じ、多大なモータ損失を生じさせてしまう。
【０００３】
特許文献１には、金属製キャンに生じてしまう渦電流によるモータ損失の低減（段落０００５）を目的として、軸方向を法線とする平面にて、外周側の固定子と、内周側の回転子との間に、補強筒を設け、この補強筒の内周面に高安定性の樹脂被膜を形成する手法（段落０００７，００１５、図１）が開示されている。さらに、この特許文献１には、アンモニア冷媒圧縮機駆動用のキャンドモータでは、アンモニアに不活性で高安定の樹脂として、PTFE, PFA EPE, そして、FEPなどのフッ素樹脂が開示されている。
特許文献２には、ＤＣブラシレスモータの軸に羽根車を取り付けたポンプにて、樹脂製のキャン（回転子ケーシング，段落０００２）とカーボン製の軸受との組み合わせでは、線形膨張係数の相違から緩みを生じする可能性があり、さらに圧入の手法によっては、生産性も害される、という不都合が開示されている。そして、この特許文献２には、キャンと軸受とを同一の材料で一体部品とする手法が開示されている（段落０００６，００１２、図１）。さらに、この文献には、当該材料としては、耐熱性及び強度から、PEEKにテフロン（登録商標）を充填した材料が好ましい旨が開示されている（段落０００７，００１２）。
特許文献３には、キャンではないが、密閉容器内の隙間調整用で耐熱性及び摺動性に優れる部材（ロータ外周面とシリンダ室内周面）の材料として、PET, PPS, PEEK、そしてPTFEが開示されている（段落００１２，００２３）。
特許文献４には、真空ポンプに用いる軸方向空隙型のキャンドモータが開示されている。そして、この特許文献４には、真空ポンプ用のキャンドモータでは、固定子側が大気、回転子側が真空との圧力差が大きく、キャンの板厚を薄くすると、キャンと回転子とが接触する可能性が生ずる一方、金属製であるキャンの板厚を厚くすると渦電流による損失が増加してしまう、という不都合が開示されている。これに対し、特許文献４には、キャンの中央部を突出させると共に、モータフランジのキャンとの接触面積をモータ外枠より広くする手法（段落０００４、０００５）が開示されている。
特許文献５には、飲食料品や医薬品などのサニタリー用途の製造ラインで使用される軸方向空隙型のキャンドモータが開示されている。そして、この特許文献５には、洗浄性の良さを確保するために分解を容易とすることを目的として、回転体と軸受部とを一体形成し、固定子キャンの外周縁を固定子枠に溶着した手法（段落００２０）が開示されている。
【先行技術文献】
【特許文献】
【０００４】
【特許文献１】特開平6-153441号
【特許文献２】特開2005-69114号
【特許文献３】特開2001-214876号
【特許文献４】特開2002-95203号
【特許文献５】特開2007-40126号
【発明の概要】
【発明が解決しようとする課題】
【０００５】
上記特許文献１には、金属製のキャンの渦電流によるエネルギー損失を低下させるために、キャンを薄肉の樹脂被膜体とする手法が開示されているが（段落０００８）、筒型の被膜体についての開示であって、プレート型のキャンについては何ら開示されていない。
上記特許文献２には、キャンドモータポンプにて、カップ形状のPEEK製の回転子ケーシング（キャン）を設ける手法が開示されているが（段落００１２）、カップ形状のケーシングについての開示であって、プレート型のキャンについては何ら開示されていない。
上記特許文献３には、密閉型圧縮機の隙間増減用の部材（ブッシュ）として、PET, PPS, PEEK又はPTFEの樹脂材を採用する手法が開示されているが（段落０００８、００１２）、アキシャルギャップ型（軸方向空隙型）のキャンドモータにて薄肉のキャンプレートを樹脂製とする際に、どのような樹脂が使用可能であるかについては、何ら開示されていない。
上記特許文献４及び５には、アキシャルギャップ型のキャンドモータが開示されているが、金属製のキャンによる損失を低減させる手法については、何ら開示されていない。
【０００６】
［課題１］このように、上記従来例では、アキシャルギャップ型のキャンドモータにて渦電流による損失を低減させることができない、という不都合があった。
［課題２］さらに、上記従来例では、アキシャルギャップ型のキャンドモータにて、構成を簡易とするために、そのキャンを薄肉のプレートとしつつ、渦電流による損失を低減させることができない、という不都合があった。
【０００７】
［発明の目的］本発明の目的は、アキシャルギャップ型のキャンドモータにて金属製キャンプレートに生ずる渦電流による損失発生を防止することにある。
【課題を解決するための手段】
【０００８】
［着眼点］本発明の発明者は、キャンプレートを樹脂化しようとしても、樹脂は、ステンレスなどの金属と比較して、冷媒の透過、耐熱性、加水分解性、吸水率、強度等につき、その特性が劣るという懸念があり、アキシャルギャップ型のキャンドモータにて実際に樹脂材料のキャンプレートを試作し、浸漬試験を実施してみなければ、実際のところはわからない、と考え、薄肉のキャンプレートでの使用状態を確認することで、使用可能な樹脂の条件等を見いだし、樹脂化による渦電流の損失発生防止を実現できるのではないか、との着想に至った。
【０００９】
［課題解決手段１］実施例１に対応する第１群の本発明は、軸及び軸受を介して回転するロータと、前記軸方向に前記ロータとエアギャップを介して配置され当該ロータを回転させるステータ部と、このステータ部を保持するハウジングと、前記ロータに対象物質を案内すると共に当該ロータ及び対象物質を覆うケーシングと、当該ハウジングと前記ケーシングとの間を遮断するキャンプレートとを備えたアキシャルギャップ型キャンドモータにおいて、前記キャンプレートを、前記軸を通す中空を有する円形状の平板とし、当該平板を、非導電性材料で構成した、という構成を採っている。
これにより、上記課題１及び２を解決した。
【発明の効果】
【００１０】
本発明は、本明細書の記載及び図面を考慮して各請求項記載の用語の意義を解釈し、各請求項に係る発明を認定すると、各請求項に係る発明は、上記背景技術等との関連において次の有利な効果を奏する。
【００１１】
［発明の作用効果１］ 課題解決手段１のアキシャルギャップ型キャンドモータは、キャンプレートを、前記軸を通す中空を有する円形状の平板としたため、モータの構成を簡易とすることができ、さらに、当該平板を、非導電性材料で構成したため、アキシャルギャップ内に金属を配置する必要がなく、このため、金属とする際に生じてしまう渦電流によるモータ効率の低下を発生させることなく、そして、アキシャルギャップ型の採用によりモータをコンパクトな大きさとしつつ、高効率のモータを提供することができる。
【図面の簡単な説明】
【００１２】
【図１】図１は、本発明の実施例でのキャンドモータの構成例を示す断面図である。
【図２】図２は、本実施例でのキャンドモータの構成例を示す分解図である。
【図３】図３は、本実施例での浸漬試験用のキャンドモータの構成例を示す分解図である。
【図４】図４（Ａ）から（Ｃ）は、本実施例での浸漬試験用のキャンドモータ及びキャンプレートの一例を示す斜視図である。
【図５】図５は、樹脂製キャンプレートと金属製キャンプレートとのモータ効率の一例を示すグラフ図である。
【図６】図６は、樹脂毎の透過性及び形状変化の一例を示す図表である。
【図７】図７はフェノール樹脂での形状変化の一例を示す説明図である。
【図８】図８は液晶ポリマーでの形状変化の一例を示す説明図である。
【図９】図９はシリコーンゴムでの形状変化の一例を示す説明図である。
【図１０】図１０はPEIでの形状変化の一例を示す説明図である。
【図１１】図１１は図１０に示すPEIの亀裂部分を示す拡大図である。
【図１２】図１２はPPOでの形状変化の一例を示す説明図である。
【図１３】図１３はエポキシ樹脂での形状変化の一例を示す説明図である。
【図１４】図１４はナイロンでの形状変化の一例を示す説明図である。
【発明を実施するための形態】
【００１３】
発明を実施するための形態として、１つの実施例を開示する。本実施例は、樹脂製のキャンプレート２０を有するアキシャルギャップ型キャンドモータである。
【実施例１】
【００１４】
実施例１は、図１に示すように、冷却水等の冷媒が浸漬するロータ１２側と、冷媒が侵入してはならないステータ部１４側から成り、ロータ１２とステータ部１４間に軸１０方向（アキシャル方向）に空隙（エアギャップＡＧ）を有するアキシャルギャップ型キャンドモータポンプである。
【００１５】
アキシャルギャップ型キャンドモータは、その主要な要素として、ロータ１２（回転子）と、ステータ部１４（固定子）と、ハウジング１６と、ケーシング１８と、キャンプレート２０とを備えている。
ロータ１２は、軸１０及び軸受４０を介して回転する。ステータ部１４は、ロータ１２と前記軸１０方向にエアギャップＡＧ（空隙）を介して配置され、当該ロータ１２を回転させる。軸１０は、図１に示す例では、固定軸であり、ロータ１２は、軸受４０を介して回転する。ロータ１２は内径側に軸受け４０を有する。ハウジング１６は、ステータ部１４を保持する。ケーシング１８は、前記ロータ１２に冷媒等の対象物質を案内すると共に、当該ロータ１２及び対象物質を覆う。
そして、キャンプレート２０は、当該ハウジング１６と前記ケーシング１８との間を遮断する。このキャンプレート２０は、本実施例では特に、前記軸１０を通す中空を有する円形状の平板であって、非導電性材料とした。キャンプレート２０は、ステータ部１４側への冷媒等の対象物質の侵入を防止する。
【００１６】
図１及び図２に示す例では、前記キャンプレート２０を、前記中空に接する内周側と、外周側とで密閉固定する。具体的には、ステータ部１４を格納するハウジング１６に、円形で中空の平板であるキャンプレート２０を重ね、外周用Ｏリング３０と、内周用Ｏリング３２とを用いて密封する。外周用Ｏリング３０は、ケーシング１８の押さえ部材２８で押圧する。押さえ部材２８はケーシング３０の端部としても良いし、独立した部材を採用しても良い。
ロータ１２に、冷媒等の対象物質を流動させる羽根車２２（インペラー）を取り付けている。ステータ部１４は、ステーターコア２６（鉄心）とコイル２４を有する電磁石で、ロータ１２は永久磁石である。図１に示すアキシャルギャップ型キャンドモータは、ステータ部１４の磁気の極性を周期的に変化させることで、エアギャップＡＧを介した磁力によりロータ１２と一体に回転する羽根車２２が回転し、モータ及びポンプとして機能する。
キャンプレート２０を金属製とすると、ステータ部１４とロータ１２間の磁力の一部が回転力とならず渦電流を生じさせ、モータ効率を低下させてしまうが、本実施例では、キャンプレート２０を樹脂製としているため、渦電流の発生によるモータ効率の低下は生じない。
【００１７】
図２を参照すると、軸受４０（ベアリング）は締結具５６で軸１０（シャフト）に固定され、ロータ１２及び羽根車２２はこの軸１０の中心軸を回転中心として回転する。また、図示しない締結具でケーシング１８の押さえ部材２８をハウジング１６に締結し、押圧することで、外周用Ｏリング３０がキャンプレート２０の外周側を密閉する。そして、締結具５８でコイル等を軸１０に固定することで、内周用Ｏリング３２が軸１０の円板１１に押圧され、これによりキャンプレート２０の内周側を密閉する。
図１及び図２に示す例では、ロータ１２は、マグネット４８と、このマグネット４８を固定し磁力を増幅するヨーク４６と、このヨークを固定子ヨークと一体に軸受４０の外周を回転するロータフレーム４４と、マグネット４８及びヨーク４６の外周側を保護するロータリング４２とを備えている。
また、図１及び図２に示す本実施例によるキャンドモータは、キャンプレート２０とコイル２４との間にキャンプレートを保持するキャンプレートサポート５２を備えている。
そして、ステータ部１４は、通電により電磁石となるコイル２４を備えている。
この実施例では、コイル２４に通電することにより生じる磁力がキャンプレート２０を透過してマグネット４８に作用し、このマグネット４８と一体としてヨーク４６及び羽根車２２が回転する。軸１０は固定であり、ロータ１２及び羽根車２２は軸１０に取り付けられた軸受４０の回動する外周とともに回転する。
【００１８】
次に、浸漬試験の結果を開示する。キャンドモータの試験機は、図３及び図４に示すように、浸漬試験をするために、羽根車２２（インペラー）を取り外し、モータの性能を測定する性能測定治具３６をロータ１２に取り付けている。そして、ケーシング１８側では、スラストカラー３８を介してロータ１２の軸受４０を装着する。
この試験機の例では、図４（Ａ）に示すように、ケーシング１８の一部を取り外すと、独立した押さえ部材２８、ロータ１２及び性能測定治具３６とが現れる。
図４（Ｂ）に示すように、性能測定治具３６とロータ１２とを取り外すと、押さえ部材２８によりハウジング１６側に押し付けられたキャンプレート２０が現れる。この例では、キャンプレート２０の内周側にスラストカラー３８が取り付けられている。ロータ１２及びキャンプレート２０のロータ１２側の表面は、冷媒等の対象物質に浸漬される。
図４（Ｃ）に示すように、押さえ部材２８を取り外すと、図示しない外周用Ｏリング３０及び内周用Ｏリング３２と共に、キャンプレート２０を取り外すことができる。キャンプレート２０は、ハウジング１６側にて、ステータ部１４の表面に接している。キャンプレートサポート５２を使用する例では、キャンプレート２０を取り外すとキャンプレートサポート５２が現れる。
【００１９】
キャンドモータでは、ロータ１２とステータ部１４との隙間（エアギャップＡＧ）が大きいと、モータ性能が低下する。また、ステータ部１４側への冷媒侵入を確実に防止するため、キャンプレート２０の材料として、従来は、ステンレス（ＳＵＳ）等の薄い金属が用いられていた。しかし、キャンプレート２０が金属の場合、ステータ部１４側に渦電流が発生し、モータ性能が著しく低下する。
【００２０】
本実施例では、キャンプレート２０を金属と同等の厚さの樹脂にすることによって、ステータ部１４側の渦電流の発生を抑止した。そして、本実施例では、図５に示すように、キャンプレート２０を樹脂製としたため、金属製と比較して、モータ性能は大幅に向上し、開発品においてモータ効率はほぼすべてのトルク領域で約２０％アップした。
【００２１】
一方、キャンプレート２０を樹脂製とするには、次のような課題が生ずる。
・樹脂内部の冷媒の透過（浸漬側から被浸漬側）。特に、薄くするほど懸念される。
・耐熱性、加水分解性、吸水率、また、強度など、金属に対して劣る樹脂の特性への懸念。
・スーパーエンジニアリングプラスチックと呼ばれる高機能樹脂が存在するが、薄板状の使用実績があまりない。
【００２２】
これらの理由に対して、種々の樹脂材料にて、キャンプレート２０を試作し、浸漬試験を実施した。本実施例では、その結果、薄肉であっても、キャンプレート２０として使用可能な樹脂材料を数種類見いだすことができた。
【００２３】
樹脂を機械材料に採用しようとする取り組みとしては、フェノール樹脂の利用され始めた後、ポリアミド樹脂やエポキシ樹脂が開発され、利用されるなど、多様な材料が使用されている。この機械材料となる樹脂をエンジニアリングプラスチックやスーパーエンジニアリングプラスチックという。また、機械材料として、樹脂にガラス強化繊維やカーボン繊維などを充填した強化プラスチックも利用されている。
【００２４】
これらエンジニアリングプラスチックの重要な性質としては、耐熱性、静的強さ、疲労強さ、衝撃耐性、動的ねじり耐性などがある。エンジニアリングプラスチックとしては、ポリアミド（PA）、ポリカーボネート（PC）、ポリアセタール（POM）、ポリフェニレンエーテル（PPO）、四ふっ化エチレン樹脂（PTFE）などがある。
スーパーエンジニアリングプラスチックは、エンジニアリングプラスチックを更に耐熱性及び強度を改良したものであり、プリスルフォン（PSU）、ポリエーテルサルフォン（PES）、ポリフェニレンサルファイド（PPS）、ポリアリレート（PAR）、ポリエーテルエーテルケトン(PEEK)、ポリイミド（PI）、液晶ポリマー（LCP）などがある。
【００２５】
本実施例では、上記エンジニアリングプラスチックから、１０数種類の候補を抽出し、冷媒の浸漬試験を実施した。浸漬試験は、各材料のキャンプレート２０で密封し、試験液を入れて浸漬してさらにケーシング１８で密閉する。反応を加速させるためにオーブンにて加熱し、一定時間経過後にキャンプレート２０を確認する。
【００２６】
図６に多数の樹脂を浸漬試験した結果を浸漬図表７０として開示する。図６の「透過性」は、浸漬した冷媒がステータ部１４側に透過したか否かであり、形状変化は、浸漬試験後のキャンプレート２０の形状変化である。形状変化は、重量の変化、寸法の変化、硬さの変化、外観の目視による変化をそれぞれ評価し、試験液を透過させない機能を重視しつつ形状変化として総合評価した。例えば、溝や膨脹などの変形６０や、亀裂６２などが生じた場合には、耐久性に課題があるとして不可とした。
【００２７】
図６に示すように、本実施例では、非導電性材料として、A1からA3のA群の樹脂が良、B1からB3のB群の樹脂が可、C1からC7のC群の樹脂はある程度以下の厚さの薄膜で、繊維による強化をしない際の使用は不可、となった。
特に、本実施例では、この実験により、キャンプレート２０の樹脂材料として、A群のPEEK、PPS又はPTFEの使用が望ましい、との結果を得ることができた。
【００２８】
・A群
Ａ1  PEEKは、透過性無し、形状変化無しで、接液面に多少の変色があったが、重量変化もなく、キャンプレート２０の材料として良好な結果となった。
このPEEK (Polyetheretherketone，ポリエーテルエーテルケトン)  は、元来、結晶性で融点が高く、熱安定性及び耐水性に優れ、耐薬品性も一部の有機酸を除いて良好な材料で、溶融成形・射出成形が可能である。また、炭素繊維による強化も可能である。
【００２９】
Ａ2  PPSは、透過性無し、形状変化無しで、接液面に多少の白化があったものの、キャンプレート２０の材料として良好な結果となった。
このPPS (Polyphenylene sulfide，ポリフェニレンスルフィド) は、結晶性で耐薬品性に優れており、自動車部品での使用実績がある材料である。金属との密着性が良いため、従来よりコーティングにも使用されている。溶融粘度が低く強化剤等の充填も容易である。
【００３０】
Ａ3  PTFEは、透過性無し、形状変化無しで、若干の変形６０があったものの、キャンプレート２０の材料として良好な結果となった。
このPTFE （Polytetrafluoroethylene，ポリテトラフルオロエチレン・四ふっ化エチレン樹脂）は、ふっ素樹脂の一種であり、耐熱性及び耐薬品性に優れ、摩擦係数が低い。パッキンやピストンリング等での使用実績が知られている。
【００３１】
・B群
B1  PFは、透過無しだが、図７に示すように、一部に変形６０（この例では、溝）が観察された。また、接液面に変色が生じた。PFは、透過がないため、キャンプレート２０として使用可能であるが、溝が発生したことから、耐久性を長期間維持するか否かについてはA群よりも課題が多い。
このPF (Phenolices，フェノール樹脂)は、不透明、赤褐色で、比較的、高温下での寸法安定性が良く、耐薬品、耐溶剤及び耐水性が良いとされている。
【００３２】
B2  液晶ポリマーは、シール不良の可能性もあるが、透過による液滴が確認された。また、図８に示すように、変形６０（この例では、溝）が発生し、接液面に変色が生じた。
B3  PBI（登録商標）（ポリベンゾイミダゾール）は、透過無し、目立った形状変化も無く、キャンプレート２０の材料として良好であった。しかし、A群との比較では、高コストとなる。
【００３３】
・C群
下記C群の樹脂は、繊維強化なしの薄膜では、キャンプレート２０の材料としては、それぞれ下記の理由で不可となった。
C1  シリコーンゴムは、透過が有り、そして、図９に示すような多数の形状変化が観察された。
C2  PEI (Polyetherimide，ポリエーテルイミド) は、透過があり、図１０及び図１１に示すように、外周物及び溝跡に亀裂６２が発生した。
C3  PPO (Polyphenyleneoxide，ポリフェニレンオキシド) は、透過があり、図１２に示すように変形６０（この例では、膨張）が発生した。
C4  PI (polyimide，ポリイミド) は、試験の数日後に内周部と溝跡に亀裂６２が発生した。
C5  PAI (Polyamide-imide，ポリアミドイミド)は、うっすらとしみだす透過があり、溶解の開始が観察された。
C6  エポキシ樹脂は、漏れが有り、図１３に示すように、取り外し時に割れが発生した。
C7  ナイロン66は、透過があり、多数の亀裂６２が発生し、図１４に示すように、取り外し時に粉砕した。
また、電動エアコンプレッサ等での使用で、ロータ１２側が冷却水以外でも、ステータ部１４側に悪影響を与えるような物質、例えば、ガソリン、オイル、粉塵等を用いている場合に、それぞれの物質に対して適当な樹脂を選定することが可能である。
【００３４】
上述のように、本実施例では、キャンプレート２０を金属製から樹脂製に変更することで、アキシャルギャップ型のコンパクトな大きさを維持しつつ、モータ効率を大幅アップすることができる。これにより、電動車両やガソリン車両での電気部品やエンジン冷却用の電動ポンプの性能を大幅に向上させることができる。
このように、冷媒に浸漬されるアキシャル型キャンドモータポンプのキャンプレート２０を樹脂製にすることで、鉄損の改善によるモータ効率の向上を図ることができる。
そして、樹脂材料として、PEEK、PPS又はPTFEを採用すると、金属の場合と同様な厚さの薄膜で、キャンプレート２０に必要な強度を長期間保つことができる。
さらに、内周側と外周側とでキャンプレート２０を密閉する構造とすることで、補強筒等を用いる場合と比較して、小型化が可能となる。
【符号の説明】
【００３５】
ＡＧ  エアギャップ
１０  軸
１１  円板
１２  ロータ
１４  ステータ部
１６  ハウジング
１８  ケーシング
２０  キャンプレート
２２  羽根車
２４  コイル
２６  ステーターコア
２８  押さえ部材
３０  外周用Ｏリング
３２  内周用Ｏリング
３６  性能測定治具
３８  スラストカラー
４０  軸受
４２  ロータリング
４４  ロータフレーム
４６  ヨーク
４８  マグネット
５２  キャンプレートサポート
５６，５８  締結具
６０  変形
６２  亀裂
７０  浸漬図表
【図１】
2013115847.tif 000003
【図２】
2013115847.tif 000004
【図３】
2013115847.tif 000005
【図４】
2013115847.tif 000006
【図５】
2013115847.tif 000007
【図６】
2013115847.tif 000008
【図７】
2013115847.tif 000009
【図８】
2013115847.tif 000010
【図９】
2013115847.tif 000011
【図１０】
2013115847.tif 000012
【図１１】
2013115847.tif 000013
【図１２】
2013115847.tif 000014
【図１３】
2013115847.tif 000015
【図１４】
2013115847.tif 000016